【手続補正書】
【提出日】平成24年1月17日(2012.1.17)
【手続補正１】
【補正対象書類名】明細書
【補正対象項目名】００１５
【補正方法】変更
【補正の内容】
【００１５】
従って、本発明は、マグネシウム蒸気１ｋｇに対して、ハロゲンが０．０１〜５００ｇの範囲の量にて存在する気体雰囲気下で、マグネシウム蒸気と酸素含有気体とを接触させることを特徴とするハロゲンを０．００１〜１０質量％の範囲にて含有し、ＢＥＴ比表面積が３４〜３５０ｍ2／ｇの範囲にあるハロゲン含有酸化マグネシウム微粉末の製造方法にある。
【手続補正２】
【補正対象書類名】明細書
【補正対象項目名】００１７
【補正方法】変更
【補正の内容】
【００１７】
本発明はまた、ハロゲンを０．００１〜１０質量％の範囲にて含有し、ＢＥＴ比表面積が３４〜３５０ｍ2／ｇの範囲にあるハロゲン含有酸化マグネシウム微粉末を含む、交流型プラズマディスプレイパネルの誘電体保護層の形成用材料、電子線で励起されて波長２００〜３００ｎｍの範囲にピーク波長を有する紫外光を発光する発光材料、交流型プラズマディスプレイパネルの蛍光体層を構成する蛍光体に混合するための二次電子放出材、そして交流型プラズマディスプレイパネルの蛍光体層の放電空間に接する側の表面に積層される二次電子放出層の形成用材料にある。
【手続補正３】
【補正対象書類名】明細書
【補正対象項目名】００１８
【補正方法】変更
【補正の内容】
【００１８】
上記本発明で用いるハロゲン含有酸化マグネシウム微粉末の好ましい態様は次の通りである。（１）ハロゲンがフッ素及び／又は塩素である。
（２）一次粒子の粒子形状が立方体である。
（３）電子線で励起されて波長２００〜３００ｎｍの範囲にピーク波長を有する紫外光を発光する。
【手続補正４】
【補正対象書類名】明細書
【補正対象項目名】００１９
【補正方法】変更
【補正の内容】
【００１９】
本発明はまた、ハロゲンを０．００１〜１０質量％の範囲にて含有し、ＢＥＴ比表面積が３４〜３５０ｍ2／ｇの範囲にあるハロゲン含有酸化マグネシウム微粉末からなる交流型プラズマディスプレイパネルの誘電体保護層にもある。
【手続補正５】
【補正対象書類名】明細書
【補正対象項目名】００２０
【補正方法】変更
【補正の内容】
【００２０】
本発明はまた、ハロゲンを０．００１〜１０質量％の範囲にて含有し、ＢＥＴ比表面積が３４〜３５０ｍ2／ｇの範囲にあるハロゲン含有酸化マグネシウム微粉末を含む交流型プラズマディスプレイパネルの蛍光体層にもある。
【手続補正６】
【補正対象書類名】明細書
【補正対象項目名】００２１
【補正方法】変更
【補正の内容】
【００２１】
本発明はさらに、ハロゲンを０．００１〜１０質量％の範囲にて含有し、ＢＥＴ比表面積が３４〜３５０ｍ2／ｇの範囲にあるハロゲン含有酸化マグネシウム微粉末からなる、交流型プラズマディスプレイパネルの蛍光体層の放電空間に接する側の表面に積層される二次電子放出層にもある。
【手続補正７】
【補正対象書類名】明細書
【補正対象項目名】００２２
【補正方法】変更
【補正の内容】
【００２２】
本発明で用いるハロゲン含有酸化マグネシウム微粉末は、電子線に励起されて波長２００〜３００ｎｍの範囲にピーク波長を有する紫外光を発光するにもかかわらず、従来の電子線に励起されて波長２００〜３００ｎｍの範囲にピーク波長を有する紫外光を発光する酸化マグネシウム粉末と比較して、粒子径が小さく、可視光透過性が高い。このため、上記のハロゲン含有酸化マグネシウム微粉末を用いて形成した誘電体保護層を備えたＡＣ型ＰＤＰは、放電遅れなどの放電特性が向上すると共に、従来の酸化マグネシウム粉末を用いて形成した誘電体保護層を備えたＡＣ型ＰＤＰと比較して輝度が向上する。また、このような上記のハロゲン含有酸化マグネシウム微粉末を用いて形成した誘電体保護層を備えたＡＣ型ＰＤＰは、電子線に励起されて紫外光を発光する、従来の粒子径の大きい酸化マグネシウム粉末を用いて形成した誘電体保護層を備えたＡＣ型ＰＤＰよりも放電開始電圧を低下させることができる。また、上記のハロゲン含有酸化マグネシウム微粉末を蛍光体に混合して蛍光体層を形成したＡＣ型ＰＤＰや、蛍光体層の放電空間に接する側の表面に上記の酸化マグネシウム微粉末からなる層を積層したＡＣ型ＰＤＰもまた、放電遅れなどの放電特性が向上すると共に、輝度が高くなる。
【手続補正８】
【補正対象書類名】明細書
【補正対象項目名】００２５
【補正方法】変更
【補正の内容】
【００２５】
本発明で用いるハロゲン含有酸化マグネシウム微粉末は、ハロゲンを０．００１〜１０質量％の範囲にて含有する。ハロゲンの含有量は、好ましくは０．０１〜１０質量％の範囲、より好ましくは０．０３〜５質量％の範囲、更に好ましくは０．０３〜３質量％の範囲、特に好ましくは０．１〜１質量％の範囲である。ハロゲン含有酸化マグネシウム微粉末に含まれるハロゲンは、フッ素、塩素、臭素及びヨウ素のうちのいずれか一種であってもよいし、二種以上であってもよい。ハロゲンはフッ素及び塩素であることが好ましく、フッ素であることが更に好ましい。
【手続補正９】
【補正対象書類名】明細書
【補正対象項目名】００２６
【補正方法】変更
【補正の内容】
【００２６】
本発明で用いるハロゲン含有酸化マグネシウム微粉末は、ＢＥＴ比表面積が３４ｍ2／ｇ以上、好ましくは３４〜３５０ｍ2／ｇの範囲、より好ましくは４８〜３５０ｍ2／ｇの範囲にあり、更に好ましくは５５〜３５０ｍ2／ｇの範囲にあり、ＢＥＴ比表面積から求められる平均粒子径が５０ｎｍ未満、好ましくは５〜４９ｎｍの範囲、より好ましくは５〜３５ｎｍの範囲、更に好ましくは５〜３０ｎｍの範囲にある極めて微細な粉末である。
【手続補正１０】
【補正対象書類名】明細書
【補正対象項目名】００２８
【補正方法】変更
【補正の内容】
【００２８】
本発明で用いるハロゲン含有酸化マグネシウム微粉末は、電子線によって励起されて波長域２００〜３００ｎｍの範囲（好ましくは２３０〜２５０ｎｍの範囲、特に２４０ｎｍ付近）にピーク波長を有する紫外光を発光する特性を有する。本発明で用いるハロゲン含有酸化マグネシウム微粉末は、分散状態の一次粒子からなることが好ましい。一次粒子の粒子形状は立方体であることが好ましい。
【手続補正１１】
【補正対象書類名】明細書
【補正対象項目名】００３９
【補正方法】変更
【補正の内容】
【００３９】
本発明の製造方法により得られるハロゲン含有酸化マグネシウム微粉末は、ＡＣ型ＰＤＰの誘電体保護層の形成用材料、ＡＣ型ＰＤＰの蛍光層を構成する蛍光体に混合する二次電子放出材、ＡＣ型ＰＤＰの蛍光体層の放電空間に接する側の表面に積層する二次電子放出層の形成用材料として用いることができる。
【手続補正１２】
【補正対象書類名】特許請求の範囲
【補正対象項目名】全文
【補正方法】変更
【補正の内容】
【特許請求の範囲】
【請求項１】
ハロゲンを０．００１〜１０質量％の範囲にて含有し、ＢＥＴ比表面積が３４〜３５０ｍ2／ｇの範囲にあるハロゲン含有酸化マグネシウム微粉末を含む、交流型プラズマディスプレイパネルの誘電体保護層の形成用材料。
【請求項２】
ハロゲン含有酸化マグネシウム微粉末のＢＥＴ比表面積が４８〜３５０ｍ2／ｇの範囲にある請求項１に記載の交流型プラズマディスプレイパネルの誘電体保護層の形成用材料。
【請求項３】
ハロゲン含有酸化マグネシウム微粉末に含まれるハロゲンがフッ素及び塩素からなる群より選ばれる少なくとも一種のハロゲンである請求項１に記載の交流型プラズマディスプレイパネルの誘電体保護層の形成用材料。
【請求項４】
ハロゲン含有酸化マグネシウム微粉末の一次粒子の粒子形状が立方体である請求項１に記載の交流型プラズマディスプレイパネルの誘電体保護層の形成用材料。
【請求項５】
ハロゲンを０．００１〜１０質量％の範囲にて含有し、ＢＥＴ比表面積が３４〜３５０ｍ2／ｇの範囲にあるハロゲン含有酸化マグネシウム微粉末を含む、電子線で励起されて波長２００〜３００ｎｍの範囲にピーク波長を有する紫外光を発光する発光材料。
【請求項６】
ハロゲンを０．００１〜１０質量％の範囲にて含有し、ＢＥＴ比表面積が３４〜３５０ｍ2／ｇの範囲にあるハロゲン含有酸化マグネシウム微粉末を含む、交流型プラズマディスプレイパネルの蛍光体層を構成する蛍光体に混合するための二次電子放出材。
【請求項７】
ハロゲンを０．００１〜１０質量％の範囲にて含有し、ＢＥＴ比表面積が３４〜３５０ｍ2／ｇの範囲にあるハロゲン含有酸化マグネシウム微粉末を含む、交流型プラズマディスプレイパネルの蛍光体層の放電空間に接する側の表面に積層される二次電子放出層の形成用材料。
【請求項８】
マグネシウム蒸気１ｋｇに対して、ハロゲンが０．０１〜５００ｇの範囲の量にて存在する気体雰囲気下で、マグネシウム蒸気と酸素含有気体とを接触させることを特徴とするハロゲンを０．００１〜１０質量％の範囲にて含有し、ＢＥＴ比表面積が３４〜３５０ｍ2／ｇの範囲にあるハロゲン含有酸化マグネシウム微粉末の製造方法。
【請求項９】
ハロゲンがフッ素及び塩素からなる群より選ばれる少なくとも一種のハロゲンである請求項８に記載のハロゲン含有酸化マグネシウム微粉末の製造方法。
【請求項１０】
ハロゲンを０．００１〜１０質量％の範囲にて含有し、ＢＥＴ比表面積が３４〜３５０ｍ2／ｇの範囲にあるハロゲン含有酸化マグネシウム微粉末からなる交流型プラズマディスプレイパネルの誘電体保護層。
【請求項１１】
ハロゲンを０．００１〜１０質量％の範囲にて含有し、ＢＥＴ比表面積が３４〜３５０ｍ2／ｇの範囲にあるハロゲン含有酸化マグネシウム微粉末を含む交流型プラズマディスプレイパネルの蛍光体層。
【請求項１２】
ハロゲンを０．００１〜１０質量％の範囲にて含有し、ＢＥＴ比表面積が３４〜３５０ｍ2／ｇの範囲にあるハロゲン含有酸化マグネシウム微粉末からなる、交流型プラズマディスプレイパネルの蛍光体層の放電空間に接する側の表面に積層される二次電子放出層。